본 개시 에 있 어서 제 2 카본 블랙 ( N 550 ) 은 35 내지 45 m 2 / g , 바람직 하 게 는 35 내지 40 m 2 / g 의 BET 표면적 을 가지 고 총 고무 성분 100 중량 부를 기준 으로 5 내지 15 중량 부 , 바람직 하 게 는 5 내지 10 중량 부 만큼 포함 될 수 있 다 . 상기 제 2 카본 블랙 은 ASTM D 1510 에 따라 측정 했 을 때 약 37 내지 47 g / kg , 바람직 하 게 는 42 . 5 g / kg 의 I 2 흡습 량 ( 보강재 의 표면 적 ( surface area ) 을 나타내 는 요오드 흡습 량 ) 을 갖 는다 . 상기 제 2 카본 블랙 은 ASTM D 6556 에 따라 측정 했 을 때 6 내지 10 , 바람직 하 게 는 7 . 3 의 pH 와 함께 38 . 7 m 2 / g 의 통계 적 표면 적 ( STSA ) 을 갖 는다 . 상기 DBP 값 및 I 2 흡습 량 은 카본 블랙 의 물리 적 성질 및 화학 적 성질 을 결정짓 는 주요 인자 들 이 기 때문 에 카본 블랙 의 DBP 값 및 I 2 흡습 량 과 첨가량 이 상기 범위 를 벗어나 면 전기 전도성 개선 효과 를 기대 하 기 어렵 다 .